이 와 같 은 요구 에 부응 하 기 위하 여 , 일본 공개 특허 제 2005 - 264322 호 는 , 질량 % 로 C : 1 . 8 ∼ 3 . 5 %, Si : 0 . 2 ∼ 2 %, Mn : 0 . 2 ∼ 2 %, Cr : 4 ∼ 15 %, Mo : 2 ∼ 10 %, V : 3 ∼ 10 % , P : 0 . 1 ∼ 0 . 6 %, 및 B : 0 . 05 ∼ 0 . 5 % 를 함유 하 고 , 잔부 Fe 및 불가피 한 불순물 로 이루어지 는 조성 을 가지 고 , 내 소부성 이 우수 한 열간 압연 용 롤 외층 재료 를 공개 하 고 있 다 . 일본 공개 특허 제 2005 - 264322 호 는 , 적정 량의 P 및 B 를 함유 하 는 롤 조성 으로 함 으로써 , 저 융점 공정 ( 共晶 ) 화합 물상 이 형성 되 고 , 열간 압연 용 롤 의 내 소부성 이 현저 하 게 향상 하 고 , 또한 내마모성 이나 내 표면 거침 성 은 열화 되 지 않 는 것 에 대하 여 기재 하 고 있 다 . 또한 , 일본 공개 특허 제 2005 - 264322 호 는 , 상기 한 조성 의 외층 과 구형 흑연 주철 등 으로 이루어지 는 내층 사이 에 , 흑연강 또는 고탄소강 으로 이루어지 는 중간층 을 설치 해도 되 는 것 에 대하 여 기재 하 고 있 다 . 그러나 , 외층 을 원심 주조법 으로 형성 한 후 , 중간층 용탕 을 주입 하 고 , 외층 이 중간층 과 접합 하 여 재 응고 할 때 , 경계 부근 에 수축공 ( shrinkage cavity ) 이 발생 하 기 쉬운 과제 가 있 는 것 을 알 았 다 .